(57)【要約】      （修正有）【課題】窒化ホウ素微粒子を、有機溶媒に良好に分散する新規無機粒子分散剤の提供。【解決手段】式〔Ｉ〕で表される繰り返し単位を有するブロック鎖を含むブロック共重合体を含有する無機粒子分散剤。2018030051.tif 000020【選択図】なし【特許請求の範囲】
【請求項１】
式〔Ｉ〕
【化１】
2018030051.tif 000016
（式〔Ｉ〕中、Ｒ１１は、水素原子またはアルキル基を示し、Ｘ１は、−ＮＨ−または−Ｏ−を示し、Ｙ１は、二価の連結基を示し、Ｒ１２〜Ｒ１４は、それぞれ独立に、アルキル基、アリールアルキル基またはヘテロアリールアルキル基を示し、Ｚ−はカウンターアニオンを示す。）で表される繰り返し単位を有するブロック鎖（Ａ）と、式〔III〕
【化２】
2018030051.tif 000017
（式〔III〕中、Ｒ３１は、水素原子またはアルキル基を示し、Ｘ３は、−ＮＨ−または−Ｏ−を示し、Ｒ３２は、アルキル基、アリールアルキル基またはヘテロアリールアルキル基を示す。）で表される繰り返し単位を有するブロック鎖（Ｂ）を含み、ブロック鎖（Ａ）とブロック鎖（Ｂ）の総重量に対してブロック鎖（Ａ）を２５〜７５重量％含有するブロック共重合体（ただし、酸性基を含まない）を含有する無機粒子分散剤。
【請求項２】
ブロック鎖（Ａ）が、さらに、式〔II〕
【化３】
2018030051.tif 000018
（式〔II〕中、Ｒ２１は、水素原子またはアルキル基を示し、Ｘ２は、−ＮＨ−または−Ｏ−を示し、Ｙ２は、二価の連結基を示し、Ｒ２２、Ｒ２３は、それぞれ独立に、アルキル基、アリールアルキル基またはヘテロアリールアルキル基を示す。）で表される繰り返し単位を含む請求項１に記載の無機粒子分散剤。
【請求項３】
ブロック鎖（Ｂ）が、さらに、式〔IV〕
【化４】
2018030051.tif 000019
（式〔IV〕中、Ｒ４１は、水素原子またはアルキル基を示し、Ｘ４は、−ＮＨ−または−Ｏ−を示し、Ｒ４２は、アルキレン基を示し、ｍは、１〜１００のいずれかの整数を示し、Ｒ４３は、水素原子またはアルキル基を示す。）で表される繰り返し単位を含む請求項１に記載の無機粒子分散剤。
【請求項４】
請求項１〜３いずれか１項に記載の無機粒子分散剤と、分散媒と、無機粒子とを含有する組成物。
【請求項５】
分散媒が、熱可塑性樹脂である請求項４に記載の組成物。
【発明の詳細な説明】
【技術分野】
【０００１】
本発明は、新規の無機粒子分散剤、無機粒子分散組成物に関する。
【背景技術】
【０００２】
様々な分野において、微粒子化した物質を樹脂や溶媒に均一に分散させた材料が求められている。物質を微粒子化すると、一般に凝集体を形成するため、微粒子を樹脂や溶媒に分散させる際には、何らかの方法で凝集体を解砕する必要がある。凝集体を解砕する方法としては、機械的分散や界面化学的方法などがある。界面化学的方法の一つとして、高分子分散剤を用いる方法が知られている。
【０００３】
従来から、様々な高分子分散剤が提案されている。例えば、特許文献１では、３級アミノ基を有する繰り返し単位及び４級アンモニウム塩基を有する繰り返し単位からなる群より選ばれる少なくとも１種の繰り返し単位を含む重合体からなるブロック鎖（Ａ）と、ポリオキシアルキレン鎖を有する繰り返し単位及び酸性基を有する繰り返し単位を含む共重合体からなるブロック鎖（Ｂ）とを含有する共重合体が提案されている。当該共重合体は、塗料、印刷インク、インクジェットインク、カラーフィルタ用顔料分散物等における顔料分散に有用であると記載されている。
【０００４】
特許文献２では、３級アミノ基を有する繰り返し単位及び４級アンモニウム塩基を有する繰り返し単位からなる群より選ばれる少なくとも１種の繰り返し単位を含むブロック鎖（Ａ）と、酸性基を有する繰り返し単位及び下記式（Ｉ）
【０００５】
【化１】
2018030051.tif 000002
【０００６】
（式中、Ｒ１は、水素原子又はＣ１〜Ｃ３アルキル基を表し、Ｒ２は、脂肪族炭化水素基又は脂環式炭化水素基を表す。）で表される繰り返し単位を含むブロック鎖（Ｂ）とを含有し、式（Ｉ）で表される繰り返し単位の共重合割合がブロック鎖（Ｂ）中９０質量％以上である共重合体が提案されている。当該共重合体は、塗料、印刷インク、インクジェットインク、カラーフィルタ用顔料分散物等における顔料分散に有用であると記載されている。
【０００７】
特許文献３では、３級アミノ基を有する繰り返し単位及び４級アンモニウム塩基を有する繰り返し単位からなる群より選ばれる少なくとも１種の繰り返し単位を含むブロック鎖（Ａ）と、下記式（Ｉ）（式中、Ｒ１は、水素原子等を表し、Ｒ２及びＲ３は、それぞれ独立に、水素原子等を表し、Ｑは、置換基としてアルキル基を有していてもよい含酸素飽和ヘテロ環基等を表し、ｎは、０〜６のいずれかの整数を表す。）で表される繰り返し単位と、下記式（II）（式中、Ｒ４は、水素原子等を表し、Ｒ５は、飽和脂肪族炭化水素基等を表す。）で表される繰り返し単位を含むブロック鎖（Ｂ）を含有し、下記式（II）で表される繰り返し単位の共重合割合が、下記式（Ｉ）で表される繰り返し単位を除くブロック鎖（Ｂ）中９０重量％以上である共重合体が提案されている。当該共重合体は、塗料、印刷インク、インクジェット用インク、カラーフィルター用顔料分散物等における各種の有機顔料の分散を始め、金属酸化物、金属水酸化物、金属炭酸塩、金属硫酸塩、金属ケイ酸塩、金属窒化物等の無機粒子の分散やカーボンナノチューブの分散に有用であると記載されている。
【０００８】
【化２】
2018030051.tif 000003
【０００９】
特許文献４では、３級アミノ基を有する繰り返し単位及び４級アンモニウム塩構造を有する繰り返し単位からなる群より選ばれる少なくとも１種の繰り返し単位を含む重合体ブロック（ａ）と、架橋性官能基を有する繰り返し単位及び光による酸化で生成するラジカルを捕捉する機能を有する構造を有する繰り返し単位からなる群より選ばれる少なくとも１種の繰り返し単位を含む重合体ブロック（ｂ）とを含有するブロック共重合体からなる無機粒子用分散剤が提案されている。
【００１０】
近年、電子機器類の小型化や高性能化に伴って、電子工業に用いられる部材に対しても小型化や高性能化が求められている。前記部材の製造工程において、微粒子化した無機粒子を水や各種溶媒に分散させる必要がある。しかし、無機粒子の粒子径が小さくなればなるほど、分散が困難になってきている。無機粒子のなかでも、特に、窒化ホウ素微粒子や炭化ケイ素微粒子は分散が困難である。特許文献５では、ローター・ステーター式ホモジナイザーを用いて、窒化ホウ素微粒子や炭化ケイ素などの微粒子を分散する機械的分散方法が提案されている。しかし、窒化ホウ素微粒子を良好に分散することができる高分子分散剤は、知られていなかった。
【先行技術文献】
【特許文献】
【００１１】
【特許文献１】ＷＯ２０１１／１２９０７８パンフレット
【特許文献２】ＷＯ２０１２／００１９４５パンフレット
【特許文献３】ＷＯ２０１２／０６３４３５パンフレット
【特許文献４】ＷＯ２０１４／１０９３０８パンフレット
【特許文献５】ＷＯ２０１４／１３２４４５パンフレット
【発明の概要】
【発明が解決しようとする課題】
【００１２】
本発明の目的は、窒化ホウ素などの無機粒子を、有機溶媒などの分散媒に分散することができる新規の無機粒子分散剤を提供することである。また、本発明の目的は、前記の無機粒子分散剤と無機粒子と分散媒を含有する組成物を提供することである。
【課題を解決するための手段】
【００１３】
上記目的を達成するために検討を重ねた結果、以下の態様を包含する本発明を完成するに至った。
【００１４】
すなわち本発明は、
〔１〕式〔Ｉ〕
【化３】
2018030051.tif 000004
（式〔Ｉ〕中、Ｒ１１は、水素原子またはアルキル基を示し、Ｘ１は、−ＮＨ−または−Ｏ−を示し、Ｙ１は、二価の連結基を示し、Ｒ１２〜Ｒ１４は、それぞれ独立に、アルキル基、アリールアルキル基またはヘテロアリールアルキル基を示し、Ｚ−はカウンターアニオンを示す。）で表される繰り返し単位を有するブロック鎖（Ａ）と、式〔III〕
【化４】
2018030051.tif 000005
（式〔III〕中、Ｒ３１は、水素原子またはアルキル基を示し、Ｘ３は、−ＮＨ−または−Ｏ−を示し、Ｒ３２は、アルキル基、アリールアルキル基またはヘテロアリールアルキル基を示す。）で表される繰り返し単位を有するブロック鎖（Ｂ）を含み、ブロック鎖（Ａ）とブロック鎖（Ｂ）の総重量に対してブロック鎖（Ａ）を２５〜７５重量％含有するブロック共重合体（ただし、酸性基を含まない）を含有する無機粒子分散剤や、
〔２〕ブロック鎖（Ａ）が、さらに、式〔II〕
【化５】
2018030051.tif 000006
（式〔II〕中、Ｒ２１は、水素原子またはアルキル基を示し、Ｘ２は、−ＮＨ−または−Ｏ−を示し、Ｙ２は、二価の連結基を示し、Ｒ２２、Ｒ２３は、それぞれ独立に、アルキル基、アリールアルキル基またはヘテロアリールアルキル基を示す。）で表される繰り返し単位を含む〔１〕に記載の無機粒子分散剤や、
〔３〕ブロック鎖（Ｂ）が、さらに、式〔IV〕
【化６】
2018030051.tif 000007
（式〔IV〕中、Ｒ４１は、水素原子またはアルキル基を示し、Ｘ４は、−ＮＨ−または−Ｏ−を示し、Ｒ４２は、アルキレン基を示し、ｍは、１〜１００のいずれかの整数を示し、Ｒ４３は、水素原子またはアルキル基を示す。）で表される繰り返し単位を含む〔１〕に記載の無機粒子分散剤や、
〔４〕〔１〕〜〔３〕のいずれかに記載の無機粒子分散剤と、分散媒と、無機粒子とを含有する組成物や、
〔５〕分散媒が、熱可塑性樹脂である〔４〕に記載の組成物に関する。
【発明の効果】
【００１５】
本発明の無機粒子分散剤は、窒化ホウ素などの無機粒子を分散媒に分散することができる。
【発明を実施するための形態】
【００１６】
（無機粒子分散剤）
本発明の無機粒子分散剤は、以下で説明するブロック鎖（Ａ）およびブロック鎖（Ｂ）を、それぞれ少なくとも１個含有するブロック共重合体を含有する。本発明の無機粒子分散剤は、当該ブロック共重合体以外に、無機粒子分散剤として公知の重合体等を含有していてよい。
また、本発明のブロック共重合体は、−ＣＯＯＨ基、−ＳＯ３Ｈ基、−ＰＯ（ＯＨ）２基などの酸性基を有しない。
【００１７】
本発明におけるブロック共重合体の数平均分子量（Ｍｎ）は、特に限定されないが、２，０００〜２００，０００、２，０００〜５０，０００、３，０００〜２０，０００、５，０００〜２０，０００、７，０００〜２０,０００、１０,０００〜２０，０００などを選択することができる。また、本発明に係るブロック共重合体の分子量分布は、重量平均分子量／数平均分子量（Ｍｗ／Ｍｎ）の比で、１．０〜２．５、１．０〜２．０などを選択することができる。
なお、重量平均分子量および数平均分子量はＮ，Ｎ−ジメチルホルムアミドを溶媒とするゲルパーミエーションクロマトグラフィ（ＧＰＣ）にて測定したデータを標準ポリメタクリル酸メチルの分子量に基づいて換算した値である。
【００１８】
本発明のブロック共重合体は、ブロック鎖（Ａ）およびブロック鎖（Ｂ）以外に他のブロック鎖を含有していてもよいが、本発明のブロック共重合体中のブロック鎖（Ａ）及び（Ｂ）の総含有量は、通常、１〜１００重量％、好ましくは５０〜１００重量％、特に好ましくは、１００重量％である。  
ブロック鎖（Ａ）とブロック鎖（Ｂ）の総重量に対するブロック鎖（Ａ）の割合は、２５〜７５重量％、３０〜７５重量％、３５〜７５重量％、４０〜７５重量％、２５〜７０重量％、３０〜７０重量％、３５〜７０重量％、４０〜７０重量％、２５〜６５重量％、３０〜６５重量％、３５〜６５重量％、４０〜６５重量％、２５〜６０重量％、３０〜６０重量％、３５〜６０重量％、４０〜６０重量％、２５〜５５重量％、３０〜５５重量％、３５〜５５重量％、４０〜５５重量％、２５〜５０重量％、３０〜５０重量％、３５〜５０重量％、４０〜５０重量％、２５〜４５重量％、３０〜４５重量％、３５〜４５重量％、４０〜４５重量％などを選択することができる。ブロック鎖（Ａ）とブロック鎖（Ｂ）の総重量中のブロック鎖（Ａ）の割合が７５重量％より大きくなると分散性能が低下する傾向がある。
【００１９】
（ブロック鎖（Ａ））
ブロック鎖（Ａ）は、式〔Ｉ〕で表される繰り返し単位を有するものである。
【００２０】
【化７】
2018030051.tif 000008
【００２１】
式〔Ｉ〕中、Ｒ１１は、水素原子またはアルキル基を表す。
Ｒ１１におけるアルキル基としては、メチル、エチル、ｎ−プロピル、ｉ−プロピル、ｎ−ブチル、ｓ−ブチル、ｉ−ブチル、ｔ−ブチル、ｎ−ペンチル、ｎ−ヘキシルなどの炭素数１〜６の基を挙げることができる。
【００２２】
式〔Ｉ〕中、Ｘ１は、−ＮＨ−または−Ｏ−を表す。
【００２３】
式〔Ｉ〕中、Ｙ１は、二価の連結基を表す。
Ｙ１における二価の連結基としては、アルキレン基、アルキレン−Ｏ−アルキレン基などを挙げることができる。
アルキレン基としては、メチレン、エチレン、プロパン−１，３−ジイル、プロパン−１，２−ジイル、ブタン−１，４−ジイル、ブタン−２，３−ジイル、ペンタン−１，５−ジイル、ペンタン−１，４−ジイル、２−メチルブタン−１，４−ジイル、ヘキサン−１，６−ジイル、オクタン−１，８−ジイル、デカン−１，１０−ジイルなどの炭素数１〜１０の基が挙げられる。
アルキレン−Ｏ−アルキレン基とは、アルキレン基とアルキレン基が−Ｏ−結合を介して結合している基を意味する。アルキレン−Ｏ−アルキレン基としては、エチレン−Ｏ−エチレン基、エチレン−Ｏ−トリメチレン基などの炭素数２〜１０の基を挙げることができる。
【００２４】
Ｒ１２〜Ｒ１４は、それぞれ独立に、アルキル基、アリールアルキル基、またはヘテロアリールアルキル基を表す。
Ｒ１２〜Ｒ１４におけるアルキル基としては、メチル、エチル、ｎ−プロピル、ｉ−プロピル、ｎ−ブチル、ｓ−ブチル、ｉ−ブチル、ｔ−ブチル、ｎ−ペンチル、ｎ−ヘキシルなどの炭素数１〜６の基を挙げることができる。
Ｒ１２〜Ｒ１４におけるアリールアルキル基としては、ベンジル基、フェネチル基、３−フェニルプロピル基などの炭素数６〜１０のアリール基と炭素数１〜６のアルキル基の結合した基を挙げることができる。
Ｒ１２〜Ｒ１４におけるヘテロアリールアルキル基としては、ピリジン−２−イルメチル基、ピリジン−３−イルメチル基、ピリジン−４−イルメチル基などの、ヘテロ原子としてＮ、Ｏ又はＳを少なくとも１個有し、員数が５〜１０のヘテロアリール基と炭素数１〜６のアルキル基の結合した基を挙げることができる。
【００２５】
Ｚ−は、カウンターアニオンを表す。
カウンターアニオンとしては、Ｃｌ−、Ｂｒ−、Ｉ−、ＣｌＯ４−、ＢＦ４−、ＣＨ３ＣＯＯ−、ＰＦ６−などが挙げられる。
【００２６】
ブロック鎖（Ａ）に含まれる式〔Ｉ〕で表される繰り返し単位の割合は、ブロック鎖（Ａ）の総重量に対して、１０〜１００重量％、２０〜１００重量％、３０〜１００重量％、４０〜１００重量％、５０〜１００重量％、６０〜１００重量％、７０〜１００重量％などを選択することができる。ブロック鎖（Ａ）に含まれる式〔Ｉ〕で表される繰り返し単位の割合が１０重量％より小さいと、分散性能が低下する傾向がある。
【００２７】
前記式〔Ｉ〕で表される繰り返し単位以外の繰り返し単位としては、次式〔II〕で表される繰り返し単位を挙げることができる。
【００２８】
【化８】
2018030051.tif 000009
【００２９】
式〔II〕中、Ｒ２１は、水素原子またはアルキル基を表す。
Ｒ２１におけるアルキル基としては、メチル、エチル、ｎ−プロピル、ｉ−プロピル、ｎ−ブチル、ｓ−ブチル、ｉ−ブチル、ｔ−ブチル、ｎ−ペンチル、ｎ−ヘキシルなどの炭素数１〜６の基を挙げることができる。
【００３０】
式〔II〕中、Ｘ２は、−ＮＨ−または−Ｏ−を表す。
【００３１】
式〔II〕中、Ｙ２は、二価の連結基を表す。
Ｙ２における二価の連結基としては、アルキレン基、アルキレン−Ｏ−アルキレン基などを挙げることができる。
アルキレン基としては、メチレン、エチレン、プロパン−１，３−ジイル、プロパン−１，２−ジイル、ブタン−１，４−ジイル、ブタン−２，３−ジイル、ペンタン−１，５−ジイル、ペンタン−１，４−ジイル、２−メチルブタン−１，４−ジイル、ヘキサン−１，６−ジイル、オクタン−１，８−ジイル、デカン−１，１０−ジイルなどの炭素数１〜１０の基が挙げられる。
アルキレン−Ｏ−アルキレン基とは、アルキレン基とアルキレン基が−Ｏ−を介して結合している基を意味する。アルキレン−Ｏ−アルキレン基としては、エチレン−Ｏ−エチレン基、エチレン−Ｏ−トリメチレン基などの炭素数２〜１０の基を挙げることができる。
【００３２】
Ｒ２２、Ｒ２３は、それぞれ独立に、アルキル基、アリールアルキル基、またはヘテロアリールアルキル基を表す。
Ｒ２２、Ｒ２３におけるアルキル基としては、メチル、エチル、ｎ−プロピル、ｉ−プロピル、ｎ−ブチル、ｓ−ブチル、ｉ−ブチル、ｔ−ブチル、ｎ−ペンチル、ｎ−ヘキシルなどの炭素数１〜６の基を挙げることができる。
Ｒ２２、Ｒ２３におけるアリールアルキル基としては、ベンジル基、フェネチル基、３−フェニルプロピル基などの炭素数６〜１０のアリール基と炭素数１〜６のアルキル基の結合した基を挙げることができる。
Ｒ２２、Ｒ２３におけるヘテロアリールアルキル基としては、ピリジン−２−イルメチル基、ピリジン−３−イルメチル基、ピリジン−４−イルメチル基などの、ヘテロ原子としてＮ、Ｏ又はＳを少なくとも１個有し、員数が５〜１０のヘテロアリール基と炭素数１〜６のアルキル基の結合した基を挙げることができる。
【００３３】
（ブロック鎖（Ｂ））
ブロック鎖（Ｂ）は、式〔III〕で表される繰り返し単位を有するものである。
ブロック鎖（Ｂ）に含まれる式〔III〕で表される繰り返し単位の割合は、ブロック鎖（Ｂ）の総重量に対して、０．１〜１００重量％、１〜１００重量％、１０〜１００重量％、２０〜１００重量％などを選択することができる。
【００３４】
【化９】
2018030051.tif 000010
【００３５】
式〔III〕中、Ｒ３１は、水素原子またはアルキル基を表す。
Ｒ３１におけるアルキル基としては、メチル、エチル、ｎ−プロピル、ｉ−プロピル、ｎ−ブチル、ｓ−ブチル、ｉ−ブチル、ｔ−ブチル、ｎ−ペンチル、ｎ−ヘキシルなどの炭素数１〜６の基を挙げることができる。
【００３６】
式〔III〕中、Ｘ３は、−ＮＨ−または−Ｏ−を表す。
【００３７】
式〔III〕中、Ｒ３２は、アルキル基、アリールアルキル基またはヘテロアリールアルキル基を表す。
Ｒ３２におけるアルキル基としては、メチル、エチル、ｎ−プロピル、ｉ−プロピル、ｎ−ブチル、ｓ−ブチル、ｉ−ブチル、ｔ−ブチル、ｎ−ペンチル、ｎ−ヘキシルなどの炭素数１〜６の基を挙げることができる。
Ｒ３２におけるアリールアルキル基としては、ベンジル基、フェネチル基、３−フェニルプロピル基などの炭素数６〜１０のアリール基と炭素数１〜６のアルキル基の結合した基を挙げることができる。
Ｒ３２におけるヘテロアリールアルキル基としては、ピリジン−２−イルメチル基、ピリジン−３−イルメチル基、ピリジン−４−イルメチル基などの、ヘテロ原子としてＮ、Ｏ又はＳを少なくとも１個有し、員数が５〜１０のヘテロアリール基と炭素数１〜６のアルキル基の結合した基を挙げることができる。
【００３８】
前記式〔III〕で表される繰り返し単位以外の繰り返し単位としては、次式〔IV〕で表される繰り返し単位を挙げることができる。
【００３９】
【化１０】
2018030051.tif 000011
【００４０】
式〔IV〕中、Ｒ４１は、水素原子またはアルキル基を表す。
Ｒ４１におけるアルキル基としては、メチル、エチル、ｎ−プロピル、ｉ−プロピル、ｎ−ブチル、ｓ−ブチル、ｉ−ブチル、ｔ−ブチル、ｎ−ペンチル、ｎ−ヘキシルなどの炭素数１〜６の基を挙げることができる。
【００４１】
式〔IV〕中、Ｘ４は、−ＮＨ−または−Ｏ−を表す。
【００４２】
式〔IV〕中、Ｒ４２は、アルキレン基を表す。
Ｒ４２におけるアルキレン基としては、メチレン、エチレン、プロパン−１，３−ジイル、プロパン−１，２−ジイル、ブタン−１，４−ジイル、ブタン−２，３−ジイル、ペンタン−１，５−ジイル、ペンタン−１，４−ジイル、２−メチルブタン−１，４−ジイル、ヘキサン−１，６−ジイル、オクタン−１，８−ジイル、デカン−１，１０−ジイルなどの炭素数１〜１０の基が挙げられる。
【００４３】
式〔IV〕中、ｍは、１〜１００のいずれかの整数を表す。
【００４４】
式〔IV〕中、Ｒ４３は、水素原子またはアルキル基を表す。
Ｒ４３におけるアルキル基としては、メチル、エチル、ｎ−プロピル、ｉ−プロピル、ｎ−ブチル、ｓ−ブチル、ｉ−ブチル、ｔ−ブチル、ｎ−ペンチル、ｎ−ヘキシルなどの炭素数１〜６の基を挙げることができる。
【００４５】
（ブロック鎖（Ａ）及び（Ｂ）中の他の含有し得る繰り返し単位、並びにブロック中の他の含有し得る繰り返し単位）
ブロック鎖（Ａ）及び（Ｂ）中の他の含有しうる繰り返し単位、及びブロック中の他の含有し得る繰り返し単位としては、上記以外の（メタ）アクリル酸系モノマー、芳香族ビニル系モノマー、共役ジエン系モノマー等由来の繰り返し単位が挙げられる。
上記繰り返し単位の原料となる（メタ）アクリル酸系モノマー、芳香族ビニル系モノマー、共役ジエン系モノマーとしては以下のものが例示される。
（メタ）アクリル酸系モノマーとしては、（メタ）アクリル酸；（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｉ−ブチル、（メタ）アクリル酸ｓ−ブチル、（メタ）アクリル酸ｔ−ブチル、（メタ）アクリル酸ヘキシル、（メタ）アクリル酸グリシジル、（メタ）アクリル酸シクロヘキシル、（メタ）アクリル酸２−エチルへキシル、（メタ）アクリル酸１−エチルシクロヘキシル、（メタ）アクリル酸ベンジル等の（メタ）アクリル酸エステル化合物；２−メトキシエチル（メタ）アクリレート、メトキシポリエチレングリコール（エチレングリコールの単位数は２〜１００）（メタ）アクリレート、エトキシポリエチレングリコール（エチレングリコールの単位数は２〜１００）（メタ）アクリレート、フェノキシポリエチレングリコール（エチレングリコールの単位数は２〜１００）（メタ）アクリレート等を例示することができ、これらは１種単独で、あるいは２種以上混合して、用いることができる。
【００４６】
芳香族ビニル系モノマーとしては、スチレン、ｏ−メチルスチレン、ｐ−メチルスチレン、ｐ−ｔ−ブチルスチレン、α−メチルスチレン、ｐ−ｔ−ブトキシスチレン、ｍ−ｔ−ブトキシスチレン、ｐ−（１−エトキシエトキシ）スチレン、２，４−ジメチルスチレン、ビニルアニリン、ビニル安息香酸、ビニルナフタレン、ビニルアントラセン、２−ビニルピリジン、４−ビニルピリジン、２−ビニルキノリン、４−ビニルキノリン、２−ビニルチオフェン、４−ビニルチオフェン等のヘテロアリール化合物等を挙げることができ、これらは１種単独で、あるいは２種以上混合して、用いることができる。
【００４７】
共役ジエン系モノマーとしては、１，３−ブタジエン、イソプレン、２−エチル−１，３−ブタジエン、２−ｔ−ブチル−１，３−ブタジエン、２−フェニル−１，３−ブタジエン、２，３−ジメチル−１，３−ブタジエン、１，３−ペンタジエン、２−メチル−１，３−ペンタジエン、３−メチル−１，３−ペンタジエン、１，３−ヘキサジエン、２−メチル−１，３−オクタジエン、４，５−ジエチル−１，３−オクタジエン、３−ブチル−１，３−オクタジエン、１，３−シクロペンタジエン、１，３−シクロヘキサジエン、１，３−シクロオクタジエン、１，３−トリシクロデカジエン、ミルセン、クロロプレン等を挙げることができ、これらは１種単独で、あるいは２種以上混合して、用いることができる。
【００４８】
（ブロック共重合体の製造方法）
本発明のブロック共重合体の製造方法を、以下説明する。
【００４９】
（１）式〔Ｉ〕で表される繰り返し単位を有するブロック鎖（Ａ）と、式〔III〕で表される繰り返し単位を有するブロック鎖（Ｂ）を含むブロック共重合体の製造方法
式〔Ｉｍ〕で表される化合物を公知のリビング重合法で重合し、反応系内に式〔IIIｍ〕で表される化合物を添加して公知のリビング重合法を行うことにより製造することができる。
【００５０】
【化１１】
2018030051.tif 000012
【００５１】
式〔Ｉｍ〕中の、Ｒ１１、Ｘ１、Ｙ１、Ｒ１２、Ｒ１３、Ｒ１４及びＺは、式〔Ｉ〕中のＲ１１、Ｘ１、Ｙ１、Ｒ１２、Ｒ１３、Ｒ１４及びＺと同様である。
【００５２】
【化１２】
2018030051.tif 000013
【００５３】
式〔IIIｍ〕中の、Ｒ３１、Ｘ３、Ｒ３２は、式〔III〕中のＲ３１、Ｘ３、Ｒ３２と同様である。
得られたブロック共重合体は、一般的な精製方法で精製することができる。
【００５４】
（２）式〔Ｉ〕で表される繰り返し単位を有するブロック鎖（Ａ）と、式〔III〕で表される繰り返し単位および式〔IV〕で表される繰り返し単位を有するブロック鎖（Ｂ）を含むブロック共重合体の製造方法
前記式〔Ｉｍ〕で表される化合物を公知のリビング重合法で重合し、反応系内に前記式〔IIIｍ〕で表される化合物および下記式〔IVｍ〕で表される化合物を添加して公知のリビング重合を行うことにより製造することができる。
【００５５】
【化１３】
2018030051.tif 000014
【００５６】
式〔IVｍ〕中の、Ｒ４１、Ｘ４、Ｒ４２、Ｒ４３は、式〔IV〕中のＲ４１、Ｘ４、Ｒ４２、Ｒ４３と同様である。
得られたブロック共重合体は、一般的な精製方法で精製することができる。
【００５７】
（３）式〔Ｉ〕で表される繰り返し単位および式〔II〕で表される繰り返し単位を有するブロック鎖（Ａ）と、式〔III〕で表される繰り返し単位および式〔IV〕で表される繰り返し単位を有するブロック鎖（Ｂ）を含むブロック共重合体の製造方法
まず、下記式〔IIｍ〕で表される化合物を公知のリビング重合法で重合し、反応系内に前記式〔IIIｍ〕で表される化合物および前記式〔IVｍ〕で表される化合物を添加して公知のリビング重合を行う。次いで、得られた共重合体中の３級アミノ基の一部を公知の手法により４級化することにより製造することができる。
【００５８】
【化１４】
2018030051.tif 000015
【００５９】
式〔IIｍ〕中の、Ｒ２１、Ｘ２、Ｙ２、Ｒ２２、Ｒ２３は、式〔II〕中のＲ２１、Ｘ２、Ｙ２、Ｒ２２、Ｒ２３と同様である。
【００６０】
上記式〔Ｉ〕〜〔IV〕以外の繰り返し単位や、他のブロック鎖を含む場合も、上記方法に準じて原料となる化合物を追加してリビング重合することができる。
公知のリビング重合方法としては、リビングアニオン重合法やリビングカチオン重合法を挙げることができる。
公知の４級化方法としては、４級化剤を用いる４級化方法を挙げることができる。
４級化剤としては、塩化ベンジル、臭化ベンジル、ヨウ化ベンジル等や、塩化メチル、塩化エチル、臭化メチル、ヨウ化メチル、硫酸ジメチル、硫酸ジエチル、硫酸ジ−ｎ−プロピルなど一般的な４級化剤を挙げることができる。
得られたブロック共重合体は、一般的な精製方法で精製することができる。
【００６１】
上記のようにして得られるブロック共重合体は、そのままで、あるいは、溶媒に溶解又は分散して無機粒子分散剤として使用することができる。
溶媒としては、水；ヘキサン、デカン、ドデカン、テトラデカンなどの脂肪族炭化水素溶媒；シクロヘキサンなどの脂環式炭化水素溶媒；トルエン、キシレンなどの芳香族炭化水素溶媒；アセトン、メチルエチルケトン、メチルイソブチルケトンなどのケトン系溶媒；酢酸メチル、酢酸エチル、酢酸プロピル、酢酸ブチル、酢酸イソブチル、プロピレングリコールメチルエーテルアセテートなどのエステル系溶媒；メタノール、エタノール、ｎ−プロパノール、イソプロパノール、ｎ−ブタノール、エチレングリコール、ジエチレングリコール、トリエチレングリコール、プロピレングリコール、グリセリンなどのアルコール系溶媒；テトラヒドロフラン、ジオキサン、エチレングリコールモノメチルエーテル（メチルセロソルブ）、エチレングリコールモノエチルエーテル（エチルセロソルブ）、エチレングリコールモノブチルエーテル（ブチルセロソルブ）、１−メトキシ−２−プロパノールなどのエーテル系溶媒などを挙げることができる。溶媒は、１種単独でまたは２種以上を組み合わせて用いることができる。用いられる溶媒の量は、適正な分散剤粘度などの観点から適宜設定することができる。本発明の分散剤に含まれ得る溶媒の量は、好ましくは５〜９５重量％である。
本発明の無機粒子分散剤は、分散媒に無機粒子を均一に分散するのに好適である。
【００６２】
（無機粒子分散組成物）
本発明の組成物は、無機粒子と、本発明の無機粒子分散剤と、分散媒とを含むものである。本発明の組成物においては、無機粒子が分散媒に均一に分散していることが好ましい。
【００６３】
（無機粒子）
本発明の無機粒子分散剤で分散することができる無機粒子の種類は特に限定されないが、シリカ、珪藻土、酸化アルミニウム（アルミナ）、酸化亜鉛、二酸化チタン（チタニア）、酸化ジルコニウム（ジルコニア）、酸化カルシウム、酸化マグネシウム、酸化鉄、酸化銅、酸化スズ、酸化クロム、酸化アンチモン、酸化イットリウム、酸化セリウム、酸化サマリウム、酸化ランタン、酸化タンタル、酸化テルビウム、酸化ユーロピウム、酸化ネオジウム、フェライト類などの金属酸化物；水酸化カルシウム、水酸化マグネシウム、水酸化アルミニウム、塩基性炭酸マグネシウムなどの金属水酸化物；重質炭酸カルシウム、軽質炭酸カルシウム、炭酸亜鉛、炭酸バリウム、ドーソナイト、ハイドロタルイサイトなどの金属炭酸塩；硫酸カルシウム、硫酸バリウム、石膏繊維などの金属硫酸塩；珪酸カルシウム（ウォラスナイト、ゾノトライト）、カオリン、クレー、タルク、マイカ、モンモリロナイト、ベントナイト、活性白土、セピオライト、イモゴライト、セリサイト、ガラス繊維、ガラスビーズ、ガラスフレークなどの金属珪酸塩；窒化アルミニウム、窒化ホウ素、窒化珪素などの金属窒化物；チタン酸カリウム、チタン酸カルシウム、チタン酸マグネシウム、チタン酸バリウム、チタン酸ジルコン酸鉛アルミニウムボレードなどの金属チタン酸塩；ホウ酸亜鉛、ホウ酸アルミニウムなどの金属ホウ酸塩；リン酸三カルシウムなどの金属燐酸塩；硫化モリブデンなどの金属硫化物；炭化珪素などの金属炭化物；カーボンブラック、グラファイト、炭素繊維などの炭素類；金、銀などの金属単体などが挙げられる。これらの物質からなる粒子は１種単独でまたは２種以上を組み合わせて分散対象とすることができる。これらのうち、窒化ホウ素がより好ましい。
【００６４】
無機粒子の一次粒子径は、特に限定されないが、好ましくは１０００ｎｍ以下、より好ましくは５００ｎｍ以下である。
【００６５】
本発明の組成物に含まれる無機粒子の量は、１〜９０重量％、５〜８０重量％、５〜７０重量％、５〜６０重量％、５〜５０重量％、５〜４０重量％、５〜３０重量％などを選択することができる。また、本発明の組成物に使用される本発明に係る無機粒子分散剤の量は、無機粒子１００重量部に対して、１〜２００重量部、１〜１００重量部、１〜５０重量部などを選択することができる。
【００６６】
（分散媒）
本発明の組成物においては、分散媒として、液体のものまたは固体のものを用いることができる。
液体分散媒としては、水；ヘキサン、デカン、ドデカン、テトラデカンなどの脂肪族炭化水素溶媒；シクロヘキサンなどの脂環式炭化水素溶媒；トルエン、キシレンなどの芳香族炭化水素溶媒；アセトン、メチルエチルケトン、メチルイソブチルケトンなどのケトン系溶媒；酢酸メチル、酢酸エチル、酢酸プロピル、酢酸ブチル、酢酸イソブチルなどのエステル系溶媒；メタノール、エタノール、ｎ−プロパノール、イソプロパノール、ｎ−ブタノール、エチレングリコール、ジエチレングリコール、トリエチレングリコール、プロピレングリコール、グリセリンなどのアルコール系溶媒；テトラヒドロフラン、ジオキサン、エチレングリコールモノメチルエーテル（メチルセロソルブ）、エチレングリコールモノエチルエーテル（エチルセロソルブ）、エチレングリコールモノブチルエーテル（ブチルセロソルブ）などのエーテル系溶媒などを挙げることができる。これら液体分散媒は、１種単独でまたは２種以上を組み合わせて用いることができる。
本発明の組成物に用いられる液体分散媒の量は、適正な組成物粘度などの観点から適宜設定することができる。本発明の組成物に含まれ得る液体分散媒の量は、好ましくは５〜９５重量％である。  
【００６７】
固体分散媒としては、熱可塑性樹脂、熱硬化性樹脂、光硬化性樹脂などを挙げることができる。なお、本発明においては光硬化性樹脂および熱硬化性樹脂を硬化性成分と呼ぶことがある。本発明においては硬化性成分を固体分散媒として用いて硬化性組成物とすることもできる。        
【００６８】
熱可塑性樹脂としては、シリコーン樹脂、ポリエチレン、ポリプロピレン、ポリ塩化ビニル 、ポリ塩化ビニリデン、ポリスチレン、ポリ酢酸ビニル、フッ素樹脂、ＡＢＳ樹脂、ＡＳ樹脂、アクリル樹脂、ポリアミド、ポリアセタール、ポリカーボネート、変性ポリフェニレンエーテル、ポリブチレンテレフタレート、ポリエチレンテレフタレート、環状ポリオレフィン、ポリフェニレンスルファイド、ポリサルフォン、ポリエーテルサルフォン、非晶ポリアリレート、液晶共重合体、ポリエーテルエーテルケトン、熱可塑性ポリイミド、ポリアミドイミドなどが挙げられる。熱可塑性樹脂は加熱融解させて、または溶媒に溶解させて、無機粒子および無機粒子分散剤と混練または混合することができる。
【００６９】
熱可塑性樹脂を含む組成物は、さらに加硫剤を含有していてもよい。加硫剤としては、ベンゾイルパーオキサイド、ジクミルパーオキサイド、２，５−ジメチル−２，５−ビス（ｔ−ブチルパーオキシ）ヘキサン、ｔ−ブチルクミルパーオキサイド、ジ−ｔ−ブチルパーオキサイド、ｐ−メチルベンゾイルパーオキサイドなどを挙げることができる。
本発明の無機粒子分散剤と、熱可塑性樹脂と、加硫剤と、無機粒子を含む分散組成物を加熱成形することにより、シート状材料を製造することができる。加熱成形する条件は、熱可塑性樹脂や無機粒子の性質などに合わせて適宜条件を設定することができる。
【００７０】
熱硬化性樹脂は熱を加えることによって液体から固体に変化するものである。熱硬化性樹脂としては、フェノール樹脂、エポキシ樹脂、メラミン樹脂、尿素樹脂、不飽和ポリエステル樹脂、アルキド樹脂、ポリウレタン、熱硬化性ポリイミド、などが挙げられる。また、熱硬化性樹脂として、モノマーおよび必要に応じてオリゴマーと、熱重合開始剤とを少なくとも含有するものが挙げられる。      
【００７１】
また、光硬化性樹脂は、光（紫外線など）を照射することによって液体から固体に変化するものである。光硬化性樹脂として、例えば、モノマーおよび必要に応じてオリゴマーと、光重合開始剤とを少なくとも含有するものが挙げられる。
【００７２】
光硬化性樹脂または熱硬化性樹脂において用いられるモノマーまたはオリゴマーとしては、単官能（メタ）アクリレート系モノマー、スチレン、アクリロニトリルなどのモノエチレン性不飽和化合物；ジエチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、トリエチレンジ（メタ）アクリレート、ＰＥＧ＃２００ジ（メタ）アクリレート、ＰＥＧ＃４００ジ（メタ）アクリレート、ＰＥＧ＃６００ジ（メタ）アクリレート、ネオペンチルジ（メタ）アクリレート、ジメチロルトリシクロデカンジ（メタ）アクリレート、ジペンタエリスリトールヘキサ（メタ）アクリレート、ペンタエリスリトールトリ（メタ）アクリレート、ペンタエリスリトールテトラ（メタ）アクリレート、トリメチロールプロパントリアクリレート、トリメチロールプロパンテトラアクリレートなどの多官能（メタ）アクリレート系モノマー；ウレタン（メタ）アクリレート；エポキシ（メタ）アクリレートなどが挙げられる。
これらのうち、ジペンタエリスリトールヘキサ（メタ）アクリレート、ペンタエリスリトールトリ（メタ）アクリレート、ペンタエリスリトールテトラ（メタ）アクリレート、トリメチロールプロパントリアクリレート、トリメチロールプロパンテトラアクリレートなどの多官能（メタ）アクリレート系モノマーが好ましい。また、これらは１種単独で、または２種以上を組み合わせて用いることができる。
【００７３】
重合開始剤としては、光の照射によって重合反応を開始させるもの（光重合開始剤）と加熱によって重合反応を開始させるもの（熱重合開始剤）とがある。重合開始剤の具体例としては、有機過酸化物、イミダゾール誘導体、ビスイミダゾール誘導体、Ｎ−アリールグリシン誘導体、有機アジド化合物、チタノセン類、アルミナート錯体、Ｎ−アルコキシピリジニウム塩、チオキサントン誘導体などが挙げられる。
有機過酸化物としては、ｔ−ブチルハイドロパーオキサイド、ｐ−メンタンハイドロパーオキサイド、クメンハイドロパーオキサイド、ジイソプロピルベンゼンハイドロパーオキサイドなどのハイドロパーオキサイド類；ｔ−ブチルパーオキシラウレート、ｔ−ブチルパーオキシベンゾエート、ｔ−ブチルパーオキシデカノエートなどのパーオキシエステル類；１，５−ジ−ｔ−ブチルパーオキシ−３，３，５−トリメチルシクロヘキサンなどのパーオキシケタール類；アセト酢酸エチルパーオキサイドなどのケトンパーオキサイド類；過酸化ベンゾイルなどのジアシルパーオキサイド類が挙げられる。
その他、ベンゾイン、ベンゾインイソプロピルエーテル、ベンゾインイソブチルエーテル、２，２−ジエトキシアセトフェノン、２，２−ジメトキシフェニルアセトフェノン、２−エチルアントラキノン、１，３−ジ（ｔｅｒｔ−ブチルジオキシカルボニル）ベンゾフェノン、４，４’−テトラキス（ｔｅｒｔ−ブチルジオキシカルボニル）ベンゾフェノン、３−フェニル−５−イソオキサゾロン、２−メルカプトベンズイミダゾール、ビス（２，４，５−トリフェニル）イミダゾール、２，２−ジメトキシ−１，２−ジフェニルエタン−１−オン（商品名イルガキュア６５１、チバ・スペシャルティ・ケミカルズ（株）製）、１−ヒドロキシ−シクロヘキシル−フェニル−ケトン（商品名イルガキュア１８４、チバ・スペシャルティ・ケミカルズ（株）製）、２−ベンジル−２−ジメチルアミノ−１−（４−モルフォリノフェニル）−ブタン−１−オン（商品名イルガキュア３６９、チバ・スペシャルティ・ケミカルズ（株）製）、ビス（２，４−シクロペンタジエン−１−イル）−ビス（２，６−ジフルオロ−３−（１Ｈ−ピロール−１−イル）−フェニル）チタニウム）（商品名イルガキュア７８４、チバ・スペシャルティ・ケミカルズ（株）製）、ジクミルペルオキシド、ｔ−ブチルペルベンゾアート、ｔ−ブチルペロキシヘキシン−３などが挙げられる。これら重合開始剤は、１種単独でまたは２種以上を組み合わせて用いることができる。        
【００７４】
本発明に係る組成物は、各成分を適宜混合することにより調製することができる。
【００７５】
［実施例］
以下実施例を用いて本発明を詳細に説明するが、本発明の技術的範囲はこれらの例示に限定されるものではない。
【００７６】
＜無機粒子分散剤の製造＞
［実施例１］
フラスコにテトラヒドロフラン（以下、ＴＨＦと略す）１９０ｇ、塩化リチウム０．３ｇを加え、−６０℃まで冷却した。ｎ−ブチルリチウム５．８ｇ（１５．４重量％濃度ヘキサン溶液）を加えた後、さらに、ジイソプロピルアミン１．１ｇを加えて１０分間撹拌した。反応系内に、メタクリル酸ジメチルアミノエチル（以下、ＤＭＡＥＭＡと略す）１５．１ｇを５分間かけて滴下した後、１５分間撹拌した。一部をサンプリングし、ガスクロマトグラフィー(以下、ＧＣと略す)測定によりモノマー消失を確認した。
次いで、メタクリル酸ｎ−ブチル(以下、ｎＢＭＡと略す)１７．１ｇと、メトキシポリエチレングリコールモノメタクリレート（ＰＭＥ−２００  日油株式会社製）(以下、ＰＥＧＭＡと略すことがある)１７．１ｇの混合物を３０分間かけて滴下した後、１５分間撹拌した。一部をサンプリングし、ＧＣ測定によりモノマー消失を確認した後、メタノール１．５ｇを加えて反応を停止した。
得られた重合体を、ゲル浸透クロマトグラフィー（以下、ＧＰＣと略す）（移動相Ｎ，Ｎ−ジメチルホルムアミド、ＰＭＭＡスタンダード）で分析したところ、重量平均分子量（Ｍｗ）は５６００、分子量分布（Ｍｗ／Ｍｎ）は１．２０であった。
反応液を酢酸エチルで希釈し、三回水洗後、酢酸２−メトキシ−１−メチルエチル（以下、ＰＧＭＥＡと略す）で溶媒置換した。ＤＭＡＥＭＡに対して０．８当量の塩化ベンジル(以下、ＢｚＣｌと略す)を加えた。さらに、共重合体濃度が３５重量％になるようにＰＧＭＥＡを加えた。その後、８０℃で５時間熟成することで無機粒子分散剤ａを得た。合成したブロック共重合体は、ブロック鎖（Ａ）を４２重量％含有する。
【００７７】
［比較例１］
フラスコにＴＨＦ４０３．３ｇ、塩化リチウム２．１ｇを加えた。−６０℃まで冷却した後、ｎ−ブチルリチウム１７．１ｇ（１５．４重量％濃度ヘキサン溶液）を加えた。さらに、ジイソプロピルアミン４．１ｇを加えて１５分間撹拌した。次いでイソ酪酸メチル３．８ｇを加えさらに１５分間撹拌した。反応系内にｎＢＭＡ４９．８ｇ、ＰＥＧＭＡ４９．８ｇの混合物を４５分間かけて滴下した後、１５分間撹拌した。一部をサンプリングし、ＧＣを測定によりモノマー消失を確認した。
次いで、ＤＭＡＥＭＡ１０．９ｇを滴下し、滴下後３０分反応継続した。一部をサンプリングし、ＧＣを測定によりモノマー消失を確認した後、メタノール６．７ｇを加えて反応を停止した。
得られた重合体を、ＧＰＣ（移動相Ｎ，Ｎ−ジメチルホルムアミド、ＰＭＭＡスタンダード）で分析したところ、分子量（Ｍｗ）は４６００、分子量分布（Ｍｗ／Ｍｎ）は１．１２であった。
反応液をＴＨＦおよびヘキサンで希釈し、二回水洗後、溶媒を留去した。ＰＧＭＥＡで溶媒置換した。ＤＭＡＥＭＡに対して０．８当量のＢｚＣｌを加えた。さらに、共重合体濃度が３５重量％になるようにＰＧＭＥＡを加えた。その後、８０℃で５時間熟成することで無機粒子分散剤ｂを得た。合成したブロック共重合体は、ブロック鎖（Ａ）を１４重量％含有する。
【００７８】
［実施例２］
フラスコにＴＨＦ７５．０ｇ、塩化リチウム０．１ｇを加え、−６０℃まで冷却した。ｎ−ブチルリチウム５．８ｇ（１５．４重量％濃度ヘキサン溶液）を加えた後、さらに、ジイソプロピルアミン０．３ｇを加えて１０分間撹拌した。さらに、イソ酪酸メチル０．３ｇを加えて１０分間撹拌した。反応系内に、ｎＢＭＡ６．０ｇとＰＥＧＭＡ６．０ｇの混合物を１５分間かけて滴下した。一部をサンプリングし、ＧＣ測定によりモノマー消失を確認した。反応系内にＤＭＡＥＭＡ３．０ｇを５分間かけて滴下した後、１５分間撹拌した。一部をサンプリングし、ＧＣ測定によりモノマー消失を確認した後、メタノール０．５ｇを加えて反応を停止した。
得られた重合体を、ＧＰＣ（移動相Ｎ，Ｎ−ジメチルホルムアミド、ＰＭＭＡスタンダード）で分析したところ、重量平均分子量（Ｍｗ）は５０００、分子量分布（Ｍｗ／Ｍｎ）は１．２０であった。
反応液を酢酸エチルで希釈し、三回水洗後、ＰＧＭＥＡで溶媒置換した。ＤＭＡＥＭＡに対して０．８当量のＢｚＣｌを加えた。さらに、共重合体濃度が３５重量％になるようにＰＧＭＥＡを加えた。その後、８０℃で５時間熟成することで、無機粒子分散剤ｃを得た。合成したブロック共重合体は、ブロック鎖（Ａ）を３０重量％含有する。
【００７９】
［実施例３］
フラスコにＴＨＦ７５．０ｇ、塩化リチウム０．１ｇを加え、−６０℃まで冷却した。ｎ−ブチルリチウム５．８ｇ（１５．４重量％濃度ヘキサン溶液）を加えた後、さらに、ジイソプロピルアミン０．３ｇを加えて１０分間撹拌した。さらに、イソ酪酸メチル０．３ｇを加えて１０分間撹拌した。反応系内に、ｎＢＭＡ３．０ｇと、ＰＥＧＭＡ３．０ｇの混合物を１０分間かけて滴下した。一部をサンプリングし、ＧＣ測定によりモノマー消失を確認した。反応系内にＤＭＡＥＭＡ９．１ｇを１０分間かけて滴下した後、１５分間撹拌した。一部をサンプリングし、ＧＣ測定によりモノマー消失を確認した後、メタノール０．５ｇを加えて反応を停止した。
得られた重合体を、ＧＰＣ（移動相Ｎ，Ｎ−ジメチルホルムアミド、ＰＭＭＡスタンダード）で分析したところ、重量平均分子量（Ｍｗ）は４５００、分子量分布（Ｍｗ／Ｍｎ）は１．２２であった。
反応液を酢酸エチルで希釈し、三回水洗後、ＰＧＭＥＡで溶媒置換した。ＤＭＡＥＭＡに対して０．８当量のＢｚＣｌを加えた。さらに、共重合体濃度が３０重量％になるようにＰＧＭＥＡを加えた。その後、８０℃で５時間熟成することで無機粒子分散剤ｄを得た。合成したブロック共重合体は、ブロック鎖（Ａ）を７１重量％含有する。
【００８０】
＜分散組成物の製造＞
[分散条件]
分散機械：アイメックス株式会社製ＲＢＭ型バッチ式レディーミル
回転数：１５００ｒｐｍ
スラリー量：３０ｇ
分散ビーズ充填量：ジルコニアビーズ（ビーズ径０．１ｍｍ）９０ｇ
【００８１】
[平均粒子径の測定条件]
分散組成物からサンプリングした分散液を、分散媒より１０倍希釈した後、粒子径分析装置（マルバーン社製、ゼータサイザーナノＳ）を用いて平均粒子径を測定した。
【００８２】
［実施例４］
窒化ホウ素粒子（昭和電工株式会社製、ＵＨＰ−Ｓ１）９重量部と、実施例１で得られた無機粒子分散剤ａを２．７重量部と、メチルエチルケトン８８．３重量部を混合した。該混合液を分散機に入れ、上記の条件で分散を行い、分散組成物を得た。分散開始後、一定時間ごとに、窒化ホウ素粒子の平均粒子径を下記の条件で測定した。分散開始後２時間の時点における窒化ホウ素微粒子の平均粒子径は、４２０ｎｍであった。
【００８３】
［比較例２］
窒化ホウ素粒子（昭和電工株式会社製、ＵＨＰ−Ｓ１）９重量部と、比較例１で得られた無機粒子分散剤ｂを２．７重量部と、メチルエチルケトン８８．３重量部を混合した。該混合液を分散機に入れ、上記の条件で分散を行い、分散組成物を得た。分散開始後、一定時間ごとに、窒化ホウ素粒子の平均粒子径を下記の条件で測定した。分散開始後２時間の時点における窒化ホウ素微粒子の平均粒子径は、４３００ｎｍであった。
【００８４】
［実施例５］
窒化ホウ素粒子（昭和電工株式会社製、ＵＨＰ−Ｓ１）９重量部と、実施例２で得られた無機粒子分散剤ｃを２．６重量部と、メチルエチルケトン８８．４重量部を混合した。該混合液を分散機に入れ、上記の条件で分散を行い、分散組成物を得た。分散開始後、一定時間ごとに、窒化ホウ素粒子の平均粒子径を下記の条件で測定した。分散開始後２時間の時点における窒化ホウ素微粒子の平均粒子径は、６６０ｎｍであった。
【００８５】
［実施例６］
窒化ホウ素粒子（昭和電工株式会社製、ＵＨＰ−Ｓ１）９重量部と、実施例３で得られた無機粒子分散剤ｄを３重量部と、メチルエチルケトン８８重量部を混合した。該混合液を分散機に入れ、上記の条件で分散を行い、分散組成物を得た。分散開始後、一定時間ごとに、窒化ホウ素粒子の平均粒子径を下記の条件で測定した。分散開始後２時間の時点における窒化ホウ素微粒子の平均粒子径は、５９０ｎｍであった。